(57)【要約】【課題】三波長発光特性を具備する有機発光装置及びその製造方法の提供。【解決手段】アノードとカソードの間に順に正孔輸送層、電子ブロック層、第１主体材料層、第２主体材料層、正孔ブロック層及び電子輸送層を具え、第１主体材料層内に第１ゲスト発光物質がドープされ、印加バイアス作用下で第１色光（Ｂ）を発射し、第２主体材料層内に第２色光（Ｇ）を発生する第２ゲスト発光体物質と第３色光（Ｒ）を発生する第３ゲスト発光体物質がドープされ、且つ第２ゲスト発光体物質或いは第３ゲスト発光体物質がりん光物質とされることにより、赤青緑の三原色の組合せによるだけでなく、直接三波長特性を具えた連続フルウエーブフルカラー光源を獲得でき、有効にりん光物質を利用し大幅に発光効率を高めることができる。【選択図】        図４
2004227814.tif 000002
【特許請求の範囲】
【請求項１】
有機発光装置において、少なくとも、
第１型導電性を具えた第１導電層と、
該第１導電層の上に設けられると共に第１ゲスト発光体物質が混合されて印加バイアス作用下で第１色光を発射できる第１主体材料層と、
該第１主体材料層の上に形成されると共に第２ゲスト発光体物質と第３ゲスト発光体物質が混合されて、該印加バイアス作用下で第２色光と第３色光を発射する第２主体材料層と、
第２型導電性を具え第２主体材料層の上に形成された第２導電層と、
を具えたことを特徴とする、有機発光装置。
【請求項２】
有機発光装置において、少なくとも、
第１型導電性を具えた第１導電層と、
該第１導電層の上に設けられた第２キャリアブロック層と、
第２キャリアブロック層の上に形成されると共に第１ゲスト発光体物質が混合されて印加バイアス作用下で第１色光を発射する第１主体材料層と、
第１主体材料層の上に形成されると共に第２ゲスト発光体物質と第３ゲスト発光体物質が混合されて、該印加バイアス作用下で第２色光と第３色光を発射する第２主体材料層と、
第２型導電性を具え第２主体材料層の上に形成された第２導電層と、
を具えたことを特徴とする、有機発光装置。
【請求項３】
有機発光装置において、少なくとも、
第１型導電性を具えた第１導電層と、
該第１導電層の上に設けられると共に第１ゲスト発光体物質が混合されて印加バイアス作用下で第１色光を発射する第１主体材料層と、
該第１主体材料層の上に形成されると共に第２ゲスト発光体物質と第３ゲスト発光体物質が混合されて、該印加バイアス作用下で第２色光と第３色光を発射する第２主体材料層と、
該第２主体材料層の上に設けられた第１キャリアブロック層と、
第２型導電性を具え第１キャリアブロック層の上に形成された第２型導電性を具えた第２導電層と、
を具えたことを特徴とする、有機発光装置。
【請求項４】
請求項３に記載の有機発光装置において、第１主体材料層がＤＰＶＢｉ層とされ、第２主体材料層がＣＢＰ層とされたことを特徴とする、有機発光装置。
【請求項５】
請求項３に記載の有機発光装置において、第１主体材料層がＤＰＶＢｉ層とされ、第１ゲスト発光体物質がＤＳＡとされたことを特徴とする、有機発光装置。
【請求項６】
請求項３に記載の有機発光装置において、第２主体材料層がＣＢＰ層とされ、第２ゲスト発光体物質がＩｒ（ＰＰｙ）  ３、第３ゲスト発光体物質がＤＣＭ２  とされたことを特徴とする、有機発光装置。
【請求項７】
請求項３に記載の有機発光装置において、第１ゲスト発光体物質が蛍光物質、りん光物質及びその組合せのいずれかとされたことを特徴とする、有機発光装置。
【請求項８】
請求項３に記載の有機発光装置において、第２ゲスト発光体物質が蛍光物質、りん光物質及びその組合せのいずれかとされたことを特徴とする、有機発光装置。
【請求項９】
請求項３に記載の有機発光装置において、第３ゲスト発光体物質が蛍光物質、りん光物質及びその組合せのいずれかとされたことを特徴とする、有機発光装置。
【請求項１０】
有機発光装置において、少なくとも、
第１型導電性を具えた第１導電層と、
該第１導電層の上に設けられた第２キャリアブロック層と、
第２キャリアブロック層の上に形成されると共に第１ゲスト発光体物質が混合されて印加バイアス作用下で第１色光を発射する第１主体材料層と、
第１主体材料層の上に形成されると共に第２ゲスト発光体物質と第３ゲスト発光体物質が混合されて、該印加バイアス作用下で第２色光と第３色光を発射する第２主体材料層と、
第２主体材料層の上に形成された第１キャリアブロック層と、
第２型導電性を具えると共に第１キャリアブロック層の上に形成された第２導電層と、
を具えたことを特徴とする、有機発光装置。
【請求項１１】
有機発光装置において、少なくとも、
第１型導電性を具えた第１導電層と、
該第１導電層の上に設けられると共に第２ゲスト発光体物質と第３ゲスト発光体物質が混合されて、印加バイアス作用下で第２色光と第３色光を発射する第２主体材料層と、
第２主体材料層の上に形成されると共に第１ゲスト発光体物質が混合されて印加バイアス作用下で第１色光を発射する第１主体材料層と、
第２型導電性を具えると共に第１主体材料層の上に形成された第２導電層と、
を具えたことを特徴とする、有機発光装置。
【請求項１２】
有機発光装置において、少なくとも、
第１型導電性を具えた第１導電層と、
該第１導電層の上に形成された第１キャリア輸送層と、
該第１キャリア輸送層の上に形成された第２キャリアブロック層と、
該第２キャリアブロック層の上に形成されると共に第２ゲスト発光体物質と第３ゲスト発光体物質が混合されて、印加バイアス作用下で第２色光と第３色光を発射する第２主体材料層と、
第２主体材料層の上に形成されると共に第１ゲスト発光体物質が混合されて印加バイアス作用下で第１色光を発射する第１主体材料層と、
該第１主体材料層の上に形成された第１キャリアブロック層と、
第２型導電性を具えると共に該第１キャリアブロック層の上に形成された第２導電層と、
を具えたことを特徴とする、有機発光装置。
【請求項１３】
有機発光装置において、少なくとも、
アノードと、
該アノードの上に形成された正孔輸送層と、
該正孔輸送層の上に形成された電子ブロック層と、
該電子ブロック層の上に形成されると共に第１ゲスト発光体物質が混合されて印加バイアス作用下で第１色光を発射する第１主体材料層と、
該第１主体材料層の上に形成されると共に第２ゲスト発光体物質と第３ゲスト発光体物質が混合されて、印加バイアス作用下で第２色光と第３色光を発射する第２主体材料層と、
第２主体材料層の上に形成された正孔ブロック層と、
該正孔ブロック層の上に形成された電子輸送層と、
該電子輸送層の上に形成されたカソードと、
を具えたことを特徴とする、有機発光装置。
【請求項１４】
請求項１３に記載の有機発光装置において、アノードの下に更に透光基板が設けられたことを特徴とする、有機発光装置。
【請求項１５】
請求項１３に記載の有機発光装置において、第１色光が青光とされ、第２色光が緑光とされ、第３色光が赤光とされたことを特徴とする、有機発光装置。
【請求項１６】
請求項１３に記載の有機発光装置において、第１ゲスト発光体物質、第２ゲスト発光体物質及び第３ゲスト発光体物質が蛍光物質、りん光物質及びその組合せのいずれかとされたことを特徴とする、有機発光装置。
【請求項１７】
請求項１３に記載の有機発光装置において、正孔ブロック層がＢＣＰ層とされたことを特徴とする、有機発光装置。
【請求項１８】
請求項１３に記載の有機発光装置において、電子ブロック層がＬｉＦ層とされたことを特徴とする、有機発光装置。
【請求項１９】
有機発光装置において、少なくとも、
透光基板と、
該透光基板の上に形成されたアノードと、
該アノードの上に形成された正孔注入層と、
該正孔注入層の上に形成された正孔輸送層と、
該正孔輸送層の上に形成されると共にＤＳＡ物質が混合されて印加バイアス作用下で青色光を発射するＤＰＶＢｉ層と、
該ＤＰＶＢｉ層の上に形成されると共にＩｒ（ＰＰｙ）３  物質及びＤＣＭ２  物質が混合されて、印加バイアス作用下で緑色光と赤色光を発射するＣＢＰ層と、
該ＣＢＰ層の上に形成された電子輸送層と、
該電子輸送層の上に形成された電子注入層と、
該電子注入層の上に形成されたカソードと、
を具えたことを特徴とする、有機発光装置。
【請求項２０】
請求項１９に記載の有機発光装置において、正孔注入層がＣｕＰｃ層とされたことを特徴とする、有機発光装置。
【請求項２１】
請求項１９に記載の有機発光装置において、電子注入層がＡｌｑ層とされたことを特徴とする、有機発光装置。
【請求項２２】
有機発光装置の製造方法において、少なくとも、
第１導電層の上に第１主体材料層を形成し、該第１主体材料層内に第１ゲスト発光体物質を混合する工程と、
該第１主体材料層の上に第２主体材料層を形成し、該第２主体材料層に第２ゲスト発光体物質と第３ゲスト発光体物質を混合する工程と、
第２導電層を第２主体材料層の上に形成する工程と、
を具え、第１導電層と第２導電層の間が印加バイアス作用を受ける時に、該第１ゲスト発光体物質に第１色光を発射させ、第２ゲスト発光体物質に第２色光を発射させ、第３ゲスト発光体物質に第３色光を発射させることを特徴とする、有機発光装置の製造方法。
【請求項２３】
請求項２２に記載の有機発光装置の製造方法において、電子ブロック層を第１導電層の上に形成し、さらに電子ブロック層の上に第１主体材料層と第２主体材料層を順に形成する工程を更に含むことを特徴とする、有機発光装置の製造方法。
【請求項２４】
請求項２２に記載の有機発光装置の製造方法において、正孔ブロック層を第２主体材料層の上に形成し、さらに該電子ブロック層の上に前記第２導電層を形成する工程を更に含むことを特徴とする、有機発光装置の製造方法。
【請求項２５】
請求項２２に記載の有機発光装置の製造方法において、正孔輸送層を第１導電層の上に形成し、該正孔輸送層の上に順に第１主体材料層、第２主体材料層及び第２導電層を形成する工程を更に含むことを特徴とする、有機発光装置の製造方法。
【請求項２６】
請求項２２に記載の有機発光装置の製造方法において、電子輸送層を第２主体材料層の上に形成し、該電子輸送層の上に第２導電層を形成する工程を更に含むことを特徴とする、有機発光装置の製造方法。
【請求項２７】
請求項２２に記載の有機発光装置の製造方法において、第１ゲスト発光体物質、第２ゲスト発光体物質及び第３ゲスト発光体物質が蛍光物質、りん光物質、及びその組合せのいずれかとされることを特徴とする、有機発光装置の製造方法。
【請求項２８】
請求項２２に記載の有機発光装置の製造方法において、第１主体材料層がＤＰＶＢｉ層とされ、第１ゲスト発光体物質がＤＳＡとされ、第２主体材料層がＣＢＰ層とされ、第２ゲスト発光体物質がＩｒ（ＰＰｙ）３  とされ、第３ゲスト発光体物質がＤＣＭ２  とされたことを特徴とする、有機発光装置の製造方法。
【請求項２９】
有機発光装置の製造方法において、少なくとも、
第２主体材料層をアノードの上に形成し、該第２主体材料層に第２ゲスト発光体物質と第３ゲスト発光体物質を混合する工程と、
第１主体材料層を第２主体材料層の上に形成し、該第１主体材料層に第１ゲスト発光体物質を混合する工程と、
カソードを該第１主体材料層の上に形成する工程と、
を具え、該アノードとカソードの間が印加バイアス作用を受ける時、第１ゲスト発光体物質に第１色光を発射させ、第２ゲスト発光体物質に第２色光を発射させ、第３ゲスト発光体物質に第３色光を発射させることを特徴とする、有機発光装置の製造方法。
【請求項３０】
有機発光装置において、少なくとも、
第１型導電性を具えた第１導電層と、
該第１導電層の上に設けられると共に赤光を発射できる第１りん光物質が混合された第１主体材料層と、
該第１主体材料層の上に形成されると共に青光を発射できる第２蛍光物質と緑光を発射できる第３蛍光物質が混合された第２主体材料層と、
第２型導電性を具え第２主体材料層の上に形成された第２導電層と、
を具えたことを特徴とする、有機発光装置。
【請求項３１】
有機発光装置において、少なくとも、
第１型導電性を具えた第１導電層と、
該第１導電層の上に設けられると共に緑光を発射できる第１りん光物質が混合された第１主体材料層と、
該第１主体材料層の上に形成されると共に青光を発射できる第２蛍光物質と赤光を発射できる第３りん光物質が混合された第２主体材料層と、
第２型導電性を具え第２主体材料層の上に形成された第２導電層と、
を具えたことを特徴とする、有機発光装置。
【請求項３２】
有機発光装置において、少なくとも、
第１型導電性を具えた第１導電層と、
該第１導電層の上に設けられると共に青光を発射できる第１蛍光物質が混合された第１主体材料層と、
該第１主体材料層の上に形成されると共に緑光を発射できる第２りん光物質と赤光を発射できる第３りん光物質が混合された第２主体材料層と、
第２型導電性を具え第２主体材料層の上に形成された第２導電層と、
を具えたことを特徴とする、有機発光装置。
【発明の詳細な説明】
【０００１】
【発明の属する技術分野】
本発明は一種の発光装置に係り、特に三波長白光発光特性を具えた有機発光装置及びその製造方法に関する。
【０００２】
【従来の技術】
有機発光装置（Ｏｒｇａｎｉｃ  Ｌｉｇｈｔ  Ｅｍｉｔｔｉｎｇ  Ｄｅｖｉｃｅ；ＯＬＥＤ）は１９８７年にコダック社のＣ．Ｗ．Ｔａｎｇ  及びＳ．Ａ．ＶａｎＳｌｙｋｅ）が真空蒸着方式を利用し、正孔輸送材料と電子輸送材料、例えばＡｌｑ３  を、透明なＩＴＯガラス上に形成し、その後、さらに金属電極を蒸着してセルフ発光性、高い応答速度、軽い重量、薄い厚さ、低い消費電力、広い視角、高輝度及びフルカラー化可能な有機発光装置を提供したことに始まる。この後、有機発光装置はディスプレイ産業のスター製品とされ、フルカラーディスプレイ或いは白色光源の投射に運用し、これにより真に環境保護と節電機能を具えた照明の理想を達成することが期待されている。
【０００３】
図１は、周知のＯＬＥＤの構造断面図である（特許文献１参照。）。この構造によると、この有機発光装置（ＯＬＥＤ）は１０は、透明基板１１の上に透光性と導電性を具備するアノード（ＩＴＯ）１３が蒸着形成され、並びに該ＩＴＯアノード１３の上にさらに順に、正孔輸送層（ＨＴＬ）１５、発光層（ＥＭＬ）１７及び金属カソード１９が形成され、このほか、発光層１７内に蛍光物質（図示せず）がドープされ、アノード１３及びカソード１９が外からのバイアス作用を受ける時、ホールがＩＴＯアノード１３より正孔輸送層１５を通り発光層１７に至り、電子もこれに対応しカソード１９より発光層１７に伝送される。発光層１７内の電子と正孔の再結合により励起状態分子（ｅｘｃｉｔｏｎ）を発生し、励起状態分子がエネルギーを釈放してベース状態に戻る時、発光層１７内でセルフ発光するか、或いはドープされた蛍光物質を励起して励起状態となし並びに設定された特定範囲波長の光を発射させる。
【０００４】
上述の第１種のＯＬＥＤ構造及び技術は光投射の効果を達成する。しかし、それは単色光を投射できるだけで白色光の投射或いはフルカラーの最終目標を達成することはできない。
【０００５】
このほか、有機発光装置中、光の現出方式にはシングレット（Ｓｉｎｇｌｅｔ）の蛍光及びトリプレット（Ｔｒｉｐｌｅｔ）のりん光の二種類のタイプがあり、トリプレットのりん光はその励起状態分子が輻射性の釈放不能で、発光が緩慢で不足し、導電主体材料層からゲスト発光体物質のトリプレットエネルギー転移はシングレットより遅く、また、発光効率が高密度電流下で急速に下がる物理特性があり、これにより周知の有機発光装置のゲスト発光物質のほとんどの部分にはシングレットの蛍光染料物質が採用され、トリプレットのりん光部分は省略され使用されない。しかし、全ての励起状態の分子中、トリプレットエネルギーは７５％を占め、その全体の発光効率に対する厳重な影響はあきらかである。
【０００６】
有効にトリプレットのりん光物質を利用するため、第２種の周知の有機発光装置が提供されている（例えば特許文献２参照。）。特許文献２は米国プリンストン大学と南カリフォルニア大学によるものである。図２に示されるように、その主要な構造は、ガラス基板２１の上に順にＩＴＯアノード２３、ＴＰＤ正孔輸送層２５（ＨＴＬ）、ＣＢＰ発射層２６（ＥＭＰ）、ＢＣＰ励起子ブロック層２８、Ａｌｑ３電子輸送層２７（ＥＴＬ）、カソード２９及び保護層２９５が順に成長させられている。そのうち、発射層２６はさらにＤＣＭ２  （蛍光材料）をドープした第１発射層２６１とＩｒ（ＰＰｙ）３  （りん光材料）をドープした第２発射層２６２に分けられ、且つ連続して重畳されて交錯混合層を形成している。アノード２３及びカソード２９の間に印加バイアスが存在する時、Ｉｒ（ＰＰｙ）３  がシステム間跨接剤とされてシングレットとトリプレット間の跨接を行い、これにより数量が膨大なトリプレット励起状態分子エネルギーがシングレット励起状態分子に転移され、これによりトリプレットを浪費しない目的を達成し、有効に全体の発光効率を高める。
【０００７】
上述の従来の技術は、有効にトリプレット励起状態分子を利用し発光効率を高める機能を達成する。しかし、その投射光は二段波長が組み合わされてなり、図３に示されるようであり、それはＩｒ（ＰＰｙ）３  により形成される緑光とＤＣＭ２  ｎｏ形成する赤光である。言い換えると、二つの波長の形成するスペクトルであり、もし、白色光源或いはフルカラー化製品の要求に対しては、それが不連続光であり、且つ光色の不均一や偏色現象（緑或いは赤に偏る）を発生しやすいため、白色光或いはフルカラー製品のための選択には不適合である。
【０００８】
このほか、ＯＬＥＤを白色光源或いはフルカラー化に使用できるようにする最終目標を達成するため、現在業界では三種類の方式が採用されている。すなわち光色変換法（Ｃｏｌｏｒ  Ｃｏｎｖｅｒｓｉｏｈｎ）、カラーフィルタ法、及び赤青緑三色独立発光法である。しかし上述の方法はそれぞれ光色不均一と偏色の現象を有し、いかに白色光源を取得し発光効率を高めようとしても、赤色光源に純色を達成させるのは難しく、また使用寿命が比較的短い欠点があり、最も重要であることは、いずれも二波長発光方式であり、白色光源及びフルカラー化製品要求に不適用であることである。
【０００９】
【特許文献１】
米国特許第４，７６９，２９２号明細書
【特許文献２】
米国特許第６，３１０，３６０号明細書
【特許文献３】
米国特許第５，２９４，８７０号明細書
【特許文献４】
米国特許第５，０６１，５６９号明細書
【特許文献５】
米国特許第５，２５６，９４５号明細書
【特許文献６】
米国特許第４，５３９，５０７号明細書
【特許文献７】
米国特許第５，８８６，４６４号明細書
【特許文献８】
米国特許第３，９３５，０３１号明細書
【特許文献９】
米国特許第４，３５６，４２９号明細書
【特許文献１０】
米国特許第５，７７３，９２９号明細書
【特許文献１１】
米国特許第４，５３９，５０７号明細書
【００１０】
【発明が解決しようとする課題】
本発明の主要な目的は、一種の有機発光装置を提供することにあり、それは、三波長の光源投射方式で最良の光の均一分布を取得し、簡単に白光及びフルカラーの終極製品要求を達成するものとする。
【００１１】
本発明の次の目的は、一種の有機発光装置を提供することにあり、それは、長きにわたる白色光源或いはフルカラー製品製造の欠点を有効に解決するものとする。
【００１２】
本発明の別の目的は、一種の有機発光装置を提供することにあり、それは、主体材料層とゲスト発光体物質の組合せ使用により、発光効率と使用寿命を有効に増加するものとする。
【００１３】
本発明のまた別の目的は、一種の有機発光装置を提供することにあり、それは、数量比率の大きいトリプレット励起状態分子を有効に利用し、トリプレット励起状態分子を浪費せず、且つ有効に発光効率を高めるものとする。
【００１４】
【課題を解決するための手段】
請求項１の発明は、有機発光装置において、少なくとも、
第１型導電性を具えた第１導電層と、
該第１導電層の上に設けられると共に第１ゲスト発光体物質が混合されて印加バイアス作用下で第１色光を発射できる第１主体材料層と、
該第１主体材料層の上に形成されると共に第２ゲスト発光体物質と第３ゲスト発光体物質が混合されて、該印加バイアス作用下で第２色光と第３色光を発射する第２主体材料層と、
第２型導電性を具え第２主体材料層の上に形成された第２導電層と、
を具えたことを特徴とする、有機発光装置としている。
請求項２の発明は、有機発光装置において、少なくとも、
第１型導電性を具えた第１導電層と、
該第１導電層の上に設けられた第２キャリアブロック層と、
第２キャリアブロック層の上に形成されると共に第１ゲスト発光体物質が混合されて印加バイアス作用下で第１色光を発射する第１主体材料層と、
第１主体材料層の上に形成されると共に第２ゲスト発光体物質と第３ゲスト発光体物質が混合されて、該印加バイアス作用下で第２色光と第３色光を発射する第２主体材料層と、
第２型導電性を具え第２主体材料層の上に形成された第２導電層と、
を具えたことを特徴とする、有機発光装置としている。
請求項３の発明は、有機発光装置において、少なくとも、
第１型導電性を具えた第１導電層と、
該第１導電層の上に設けられると共に第１ゲスト発光体物質が混合されて印加バイアス作用下で第１色光を発射する第１主体材料層と、
該第１主体材料層の上に形成されると共に第２ゲスト発光体物質と第３ゲスト発光体物質が混合されて、該印加バイアス作用下で第２色光と第３色光を発射する第２主体材料層と、
該第２主体材料層の上に設けられた第１キャリアブロック層と、
第２型導電性を具え第１キャリアブロック層の上に形成された第２型導電性を具えた第２導電層と、
を具えたことを特徴とする、有機発光装置としている。
請求項４の発明は、請求項３に記載の有機発光装置において、第１主体材料層がＤＰＶＢｉ層とされ、第２主体材料層がＣＢＰ層とされたことを特徴とする、有機発光装置としている。
請求項５の発明は、請求項３に記載の有機発光装置において、第１主体材料層がＤＰＶＢｉ層とされ、第１ゲスト発光体物質がＤＳＡとされたことを特徴とする、有機発光装置としている。
請求項６の発明は、請求項３に記載の有機発光装置において、第２主体材料層がＣＢＰ層とされ、第２ゲスト発光体物質がＩｒ（ＰＰｙ）  ３、第３ゲスト発光体物質がＤＣＭ２  とされたことを特徴とする、有機発光装置としている。
請求項７の発明は、請求項３に記載の有機発光装置において、第１ゲスト発光体物質が蛍光物質、りん光物質及びその組合せのいずれかとされたことを特徴とする、有機発光装置としている。
請求項８の発明は、請求項３に記載の有機発光装置において、第２ゲスト発光体物質が蛍光物質、りん光物質及びその組合せのいずれかとされたことを特徴とする、有機発光装置としている。
請求項９の発明は、請求項３に記載の有機発光装置において、第３ゲスト発光体物質が蛍光物質、りん光物質及びその組合せのいずれかとされたことを特徴とする、有機発光装置としている。
請求項１０の発明は、有機発光装置において、少なくとも、
第１型導電性を具えた第１導電層と、
該第１導電層の上に設けられた第２キャリアブロック層と、
第２キャリアブロック層の上に形成されると共に第１ゲスト発光体物質が混合されて印加バイアス作用下で第１色光を発射する第１主体材料層と、
第１主体材料層の上に形成されると共に第２ゲスト発光体物質と第３ゲスト発光体物質が混合されて、該印加バイアス作用下で第２色光と第３色光を発射する第２主体材料層と、
第２主体材料層の上に形成された第１キャリアブロック層と、
第２型導電性を具えると共に第１キャリアブロック層の上に形成された第２導電層と、
を具えたことを特徴とする、有機発光装置としている。
請求項１１の発明は、有機発光装置において、少なくとも、
第１型導電性を具えた第１導電層と、
該第１導電層の上に設けられると共に第２ゲスト発光体物質と第３ゲスト発光体物質が混合されて、印加バイアス作用下で第２色光と第３色光を発射する第２主体材料層と、
第２主体材料層の上に形成されると共に第１ゲスト発光体物質が混合されて印加バイアス作用下で第１色光を発射する第１主体材料層と、
第２型導電性を具えると共に第１主体材料層の上に形成された第２導電層と、
を具えたことを特徴とする、有機発光装置としている。
請求項１２の発明は、有機発光装置において、少なくとも、
第１型導電性を具えた第１導電層と、
該第１導電層の上に形成された第１キャリア輸送層と、
該第１キャリア輸送層の上に形成された第２キャリアブロック層と、
該第２キャリアブロック層の上に形成されると共に第２ゲスト発光体物質と第３ゲスト発光体物質が混合されて、印加バイアス作用下で第２色光と第３色光を発射する第２主体材料層と、
第２主体材料層の上に形成されると共に第１ゲスト発光体物質が混合されて印加バイアス作用下で第１色光を発射する第１主体材料層と、
該第１主体材料層の上に形成された第１キャリアブロック層と、
第２型導電性を具えると共に該第１キャリアブロック層の上に形成された第２導電層と、
を具えたことを特徴とする、有機発光装置としている。
請求項１３の発明は、有機発光装置において、少なくとも、
アノードと、
該アノードの上に形成された正孔輸送層と、
該正孔輸送層の上に形成された電子ブロック層と、
該電子ブロック層の上に形成されると共に第１ゲスト発光体物質が混合されて印加バイアス作用下で第１色光を発射する第１主体材料層と、
該第１主体材料層の上に形成されると共に第２ゲスト発光体物質と第３ゲスト発光体物質が混合されて、印加バイアス作用下で第２色光と第３色光を発射する第２主体材料層と、
第２主体材料層の上に形成された正孔ブロック層と、
該正孔ブロック層の上に形成された電子輸送層と、
該電子輸送層の上に形成されたカソードと、
を具えたことを特徴とする、有機発光装置としている。
請求項１４の発明は、請求項１３に記載の有機発光装置において、アノードの下に更に透光基板が設けられたことを特徴とする、有機発光装置としている。
請求項１５の発明は、請求項１３に記載の有機発光装置において、第１色光が青光とされ、第２色光が緑光とされ、第３色光が赤光とされたことを特徴とする、有機発光装置としている。
請求項１６の発明は、請求項１３に記載の有機発光装置において、第１ゲスト発光体物質、第２ゲスト発光体物質及び第３ゲスト発光体物質が蛍光物質、りん光物質及びその組合せのいずれかとされたことを特徴とする、有機発光装置としている。
請求項１７の発明は、請求項１３に記載の有機発光装置において、正孔ブロック層がＢＣＰ層とされたことを特徴とする、有機発光装置としている。
請求項１８の発明は、請求項１３に記載の有機発光装置において、電子ブロック層がＬｉＦ層とされたことを特徴とする、有機発光装置としている。
請求項１９の発明は、有機発光装置において、少なくとも、
透光基板と、
該透光基板の上に形成されたアノードと、
該アノードの上に形成された正孔注入層と、
該正孔注入層の上に形成された正孔輸送層と、
該正孔輸送層の上に形成されると共にＤＳＡ物質が混合されて印加バイアス作用下で青色光を発射するＤＰＶＢｉ層と、
該ＤＰＶＢｉ層の上に形成されると共にＩｒ（ＰＰｙ）３  物質及びＤＣＭ２  物質が混合されて、印加バイアス作用下で緑色光と赤色光を発射するＣＢＰ層と、
該ＣＢＰ層の上に形成された電子輸送層と、
該電子輸送層の上に形成された電子注入層と、
該電子注入層の上に形成されたカソードと、
を具えたことを特徴とする、有機発光装置としている。
請求項２０の発明は、請求項１９に記載の有機発光装置において、正孔注入層がＣｕＰｃ層とされたことを特徴とする、有機発光装置としている。
請求項２１の発明は、請求項１９に記載の有機発光装置において、電子注入層がＡｌｑ層とされたことを特徴とする、有機発光装置としている。
請求項２２の発明は、有機発光装置の製造方法において、少なくとも、
第１導電層の上に第１主体材料層を形成し、該第１主体材料層内に第１ゲスト発光体物質を混合する工程と、
該第１主体材料層の上に第２主体材料層を形成し、該第２主体材料層に第２ゲスト発光体物質と第３ゲスト発光体物質を混合する工程と、
第２導電層を第２主体材料層の上に形成する工程と、
を具え、第１導電層と第２導電層の間が印加バイアス作用を受ける時に、該第１ゲスト発光体物質に第１色光を発射させ、第２ゲスト発光体物質に第２色光を発射させ、第３ゲスト発光体物質に第３色光を発射させることを特徴とする、有機発光装置の製造方法としている。
請求項２３の発明は、請求項２２に記載の有機発光装置の製造方法において、電子ブロック層を第１導電層の上に形成し、さらに電子ブロック層の上に第１主体材料層と第２主体材料層を順に形成する工程を更に含むことを特徴とする、有機発光装置の製造方法としている。
請求項２４の発明は、請求項２２に記載の有機発光装置の製造方法において、正孔ブロック層を第２主体材料層の上に形成し、さらに該電子ブロック層の上に前記第２導電層を形成する工程を更に含むことを特徴とする、有機発光装置の製造方法としている。
請求項２５の発明は、請求項２２に記載の有機発光装置の製造方法において、正孔輸送層を第１導電層の上に形成し、該正孔輸送層の上に順に第１主体材料層、第２主体材料層及び第２導電層を形成する工程を更に含むことを特徴とする、有機発光装置の製造方法としている。
請求項２６の発明は、請求項２２に記載の有機発光装置の製造方法において、電子輸送層を第２主体材料層の上に形成し、該電子輸送層の上に第２導電層を形成する工程を更に含むことを特徴とする、有機発光装置の製造方法としている。
請求項２７の発明は、請求項２２に記載の有機発光装置の製造方法において、第１ゲスト発光体物質、第２ゲスト発光体物質及び第３ゲスト発光体物質が蛍光物質、りん光物質、及びその組合せのいずれかとされることを特徴とする、有機発光装置の製造方法としている。
請求項２８の発明は、請求項２２に記載の有機発光装置の製造方法において、第１主体材料層がＤＰＶＢｉ層とされ、第１ゲスト発光体物質がＤＳＡとされ、第２主体材料層がＣＢＰ層とされ、第２ゲスト発光体物質がＩｒ（ＰＰｙ）３  とされ、第３ゲスト発光体物質がＤＣＭ２  とされたことを特徴とする、有機発光装置の製造方法としている。
請求項２９の発明は、有機発光装置の製造方法において、少なくとも、
第２主体材料層をアノードの上に形成し、該第２主体材料層に第２ゲスト発光体物質と第３ゲスト発光体物質を混合する工程と、
第１主体材料層を第２主体材料層の上に形成し、該第１主体材料層に第１ゲスト発光体物質を混合する工程と、
カソードを該第１主体材料層の上に形成する工程と、
を具え、該アノードとカソードの間が印加バイアス作用を受ける時、第１ゲスト発光体物質に第１色光を発射させ、第２ゲスト発光体物質に第２色光を発射させ、第３ゲスト発光体物質に第３色光を発射させることを特徴とする、有機発光装置の製造方法としている。
請求項３０の発明は、有機発光装置において、少なくとも、
第１型導電性を具えた第１導電層と、
該第１導電層の上に設けられると共に赤光を発射できる第１りん光物質が混合された第１主体材料層と、
該第１主体材料層の上に形成されると共に青光を発射できる第２蛍光物質と緑光を発射できる第３蛍光物質が混合された第２主体材料層と、
第２型導電性を具え第２主体材料層の上に形成された第２導電層と、
を具えたことを特徴とする、有機発光装置としている。
請求項３１の発明は、有機発光装置において、少なくとも、
第１型導電性を具えた第１導電層と、
該第１導電層の上に設けられると共に緑光を発射できる第１りん光物質が混合された第１主体材料層と、
該第１主体材料層の上に形成されると共に青光を発射できる第２蛍光物質と赤光を発射できる第３りん光物質が混合された第２主体材料層と、
第２型導電性を具え第２主体材料層の上に形成された第２導電層と、
を具えたことを特徴とする、有機発光装置としている。
請求項３２の発明は、有機発光装置において、少なくとも、
第１型導電性を具えた第１導電層と、
該第１導電層の上に設けられると共に青光を発射できる第１蛍光物質が混合された第１主体材料層と、
該第１主体材料層の上に形成されると共に緑光を発射できる第２りん光物質と赤光を発射できる第３りん光物質が混合された第２主体材料層と、
第２型導電性を具え第２主体材料層の上に形成された第２導電層と、
を具えたことを特徴とする、有機発光装置としている。
【００１５】
【発明の実施の形態】
図４は本発明の好ましい実施例の構造断面図である。図示されるように、本発明の有機発光装置３０は、透光基板３１の上側に蒸着或いはスパッタ等の方式で第１導電層とされるアノード３３を形成し、該アノード３３の上側に正孔注入層５３（ＨＩＬ；第１キャリア注入層）、正孔輸送層３５（ＨＴＬ；第１キャリア輸送層）、及び第２キャリア（電子）の前進をブロックする電子ブロック層４７（ｅｌｅｃｔｒｏｎ  ｂｌｏｃｋｉｎｇ  ｌａｙｅｒ）が順に形成され、電子ブロック層４７の上側にさらに第１主体材料層４１（Ｈｏｓｔ１）及び第２主体材料層４３（Ｈｏｓｔ２）が順に形成され、且つ第２主体材料層４３の上側に、正孔（第１キャリア）の前進をブロックする正孔ブロック層４５（ｈｏｌｏ  ｂｌｏｃｋｉｎｇ  ｌａｙｅｒ）、電子輸送層３７（ＥＴＬ；第２キャリア輸送層）、電子注入層５７（ＥＩＬ；第２キャリア注入層）及びカソード３９が順に形成されている。
【００１６】
電子ブロック層４７により、カソード３９から来た電子は正孔輸送層３５の上側でブロックされる。言い換えると、電子が第２主体材料層４３（Ｈｏｓｔ２）と第１主体材料層４１（Ｈｏｓｔ１）内に制限される。このほか、正孔ブロック層４５により、アノード３３から来た正孔が電子輸送層３７の底側においてブロックされる。言い換えると、正孔も同様に第１主体材料層４１（Ｈｏｓｔ１）と第２主体材料層４３（Ｈｏｓｔ２）内に制限される。大部分の電子正孔対はここにあって対応し比較的大きな確率で各主体材料層内で再結合動作を行い、これにより、有効に各主体材料層の発光効率を高めることができる。
【００１７】
第１主体材料層４１（Ｈｏｓｔ１）内に第１ゲスト発光体物質（Ｇｕｅｓｔ１）が混合（ｍｉｘｉｎｇ）され、第２主体材料層４３（Ｈｏｓｔ２）内には対応する第２ゲスト発光体物質（Ｇｕｅｓｔ２）及び第３ゲスト発光体物質（Ｇｕｅｓｔ３）が混合されている。これらのゲスト発光物質は相互に対応し組合せ可能な蛍光物質、りん光物質、或いは両者の混合物とされ得て、それは電子正孔再結合時に、励起状態分子のエネルギー釈放を受けて対応する異なる色の光を投射し、例えばこの実施例では、Ｇｕｅｓｔ１は青光（Ｂ）を、Ｇｕｅｓｔ２は緑光（Ｇ）をＧｕｅｓｔ３は赤光（Ｒ）を投射し、これによりＲＧＢ三波長の三原色を発生し、並びにそれが組み合わされて全波長連続スペクトルの白色光源或いはフルカラー化製品を形成し、製造工程が簡単であり、且つ有効にその発光効率を高められる。
【００１８】
当然、正孔輸送層３５の上側にさきにＧｕｅｓｔ２とＧｕｅｓｔ３を混合した第２主体材料層４３を形成し、その後に、さらに第２主体材料層４３の上側にＧｕｅｓｔ１を混合した第１主体材料層４１を形成することも可能で、同様に印加バイアス作用を受ける時、順調に第２色光、第３色光及び第１色光を発生し、三波長の投射を組み合わせた光源を完成する。これにより、Ｈｏｓｔ１或いはＨｏｓｔ２の上下の順序は絶対的なものではなく、ただそのエネルギーレベルの組合せが実施可能であればよい。
【００１９】
また、本発明の実施例によると、ガラス、石英或いはプラスチック製の透光基板３１の上に蒸着或いはスパッタ等の方式でＩＴＯ等透光導電性を具備する材料で形成したアノード３３を形成し、続いて、ＩＴＯ３３の上表面にＣｕＰｃで形成した正孔注入層（ＨＩＬ）５３、ＮＰＢで形成した正孔輸送層（ＨＴＬ）３５、ＬｉＦで形成した電子ブロック層４７、ＤＰＶＢｉで形成した第１主体材料層４１、ＣＢＰで形成した第２主体材料層４３、ＢＣＰで形成した正孔ブロック層４５、Ａｌｑ３  で形成した電子輸送層（ＥＴＬ）３７、ＬｉＦで形成した電子注入層（ＥＩＬ）５７、及び導電性材料で形成したカソード５９を設けている。
【００２０】
そのうち、第１主体材料層４１（Ｈｏｓｔ１）のＤＰＶＢｉ中に少なくとも一種類の、青光を発射できるＤＳＡ物質が混合され、第２主体材料層４３（Ｈｏｓｔ２）のＣＢＰ中に少なくとも一種類の、緑光を発射できるＩｒ（ＰＰｙ）３  物質及び赤光を発射できるＤＣＭ２  物質が混合され、上述の各主体材料層（Ｈｏｓｔ）のエネルギーレベル位置の配置により、正孔ブロック層４５と電子ブロック層４７のブロック作用がＤＰＶＢｉの第１主体材料層４１及び第２主体材料層４３のＣＢＰの範囲内の電子正孔対に制限されて第１主体材料層４１と第２主体材料層４３中に普遍的に分布する。印加バイアス作用を受ける時、赤、青、緑の三原色光を投射し、完全な三波長光源体系を形成し、全波段の白色光源或いはフルカラー化製品を達成でき、これは図５に示されるとおりである。
【００２１】
このほか、この実施例中にあって、第２ゲスト発光体物質（Ｇｕｅｓｔ２）にはりん光物質であるＩｒ（ＰＰｙ）３  が採用され、並びにこれにより三原色体系の緑色を投射し、数量比率が膨大なトリプレット励起状態分子を有効に使用するほか、大幅に全体の発光効率を高めることができる。
【００２２】
また、材料の選択について、第１ゲスト発光体物質（Ｇｕｅｓｔ１）にはトリプレット中の赤色光を発射できる第１りん光物質、例えばＰｔＯＥＰを選択でき、第２ゲスト発光体物質（Ｇｕｅｓｔ２）にはシングレット中より青光を発射できる第２蛍光物質、例えばＤＳＡ、第３ゲスト発光体物質にはシングレット中より緑光を発射できる第３蛍光物質、例えばＣ６  を選択できる。或いは、第１ゲスト発光体物質にはトリプレット中より緑光を発射できる第１りん光物質、例えばＩｒ（ＰＰｙ）３  を選択し、第２ゲスト発光体物質にはシングレット中より青光を発射できる第２蛍光物質、例えばＤＳＡを選択し、第３ゲスト発光体物質にはトリプレット中より赤光を発射できる第３りん光物質、例えばＰｔＯＥＰを選択することができる。或いは第１ゲスト発光体物質にはシングレット中より青光を発射できる第１蛍光物質、例えばＤＳＡを選択し、第２ゲスト発光体物質にはトリプレット中より緑光を発射できる第２りん光物質、例えばＩｒ（ＰＰｙ）３  を選択し、第３ゲスト発光体物質にはトリプレット中より赤光を投射できる第３りん光物質、例えばＰｔＯＥＰを選択することができ、同様に、印加バイアス作用下でそれぞれ赤光、青光、緑光の三原色三波長を発射する目的を達成する。
【００２３】
当然、本発明の上述の実施例中、各層部分に選択する材料には多種類の変化が可能であり、上記従来の技術の欄に記載した各特許中に記載の材料物質も適用できるため、参考までに提示する。例えば、電子輸送層（ＥＴＬ）或いは正孔輸送層（ＨＴＬ）の材料については特許文献３を、正孔輸送層（ＨＴＬ）の材料については特許文献４及び５を、電子輸送層（ＥＴＬ）の材料については、特許文献６、７を、正孔注入層（ＨＩＬ）の材料については、特許文献８、９を、アノードについては特許文献１０を、電子注入層（ＥＩＬ）の材料については特許文献１１を参照されたい。
【００２４】
【発明の効果】
総合すると、本発明は一種の発光装置に係り、特に一種の三波長発光特性を有する有機発光装置及びその製造方法を提供し、それは、直接三波長特性の連続全波段フルカラー光源を獲得できるほか、有効にりん光物質を利用し大幅に発光効率を高めることができる。ゆえに本発明は新規性、進歩性及び産業上の利用価値を有している。なお、以上の実施例は本発明の実施範囲を限定するものではなく、本発明に基づきなしうる細部の修飾或いは改変は、いずれも本発明の請求範囲に属するものとする。
【図面の簡単な説明】
【図１】周知の有機発光装置の構造断面図である。
【図２】もう一種類の周知の有機発光装置の構造断面図である。
【図３】図２の周知の有機発光装置のスペクトルグラフである。
【図４】本発明の有機発光装置の好ましい実施例の構造断面図である。
【図５】図４の実施例のスペクトルグラフである。
【符号の説明】
１  有機発光装置（ＯＬＥＤ）        １１  透光基板
１３  アノード                      １５  正孔輸送層
１７  発光層                        １９  カソード
２１  基板                          ２３  アノード
２５  正孔輸送層                    ２６  発射層
２６１  第１発射層                  ２６２  第２発射層
２７  電子輸送層                    ２８  励起子ブロック層
２９  カソード                      ２９５  保護層
３０  有機発光装置（ＯＬＥＤ）      ３１  基板
３３  第１導電層                    ３５  第１キャリアブロック層
３７  第２キャリア輸送層            ３９  第２導電層
４１  第１主体材料層                ４３  第２主体材料層
４５  第１キャリアブロック層        ４７  第２キャリアブロック層
５３  第１キャリア注入層            ５７  第２キャリア注入層
【図１】
2004227814.tif 000003
【図２】
2004227814.tif 000004
【図３】
2004227814.tif 000005
【図４】
2004227814.tif 000006
【図５】
2004227814.tif 000007